ПОЛИМЕРНАЯ КОМПОЗИЦИЯ ДЛЯ ПОГЛОЩЕНИЯ ВЫСОКОЧАСТОТНОЙ ЭНЕРГИИ
POLYMERIC COMPOSITION FOR HIGH-FREQUENCY ENERGY ABSORBTION

Изобретение относится к радиоэлектронной технике, в частности к получению полимерных композиций, предназначенных для поглощения высокочастотной энергии в СВЧ-устройствах.
Известна полимерная композиция для поглощения высокочастотной энергии (RU 2349615 С1, опубл. 20.03.2009 г., МПК C08L 83/04), содержащая каучук синтетический низкомолекулярный диметилсилоксановый СКТН, катализатор холодного отверждения №68, железо карбонильное марки Р-10 при следующем соотношении компонентов, мас.ч.:
Каучук синтетический низкомолекулярный
диметилсилоксановый
15-25
Железо карбонильное Р-10
78-83
Катализатор холодного отверждения №68
0,6-1,0
Наиболее близкой по технической сущности к предлагаемой полимерной композиции для поглощения высокочастотной энергии является полимерная композиция для поглощения высокочастотной энергии (RU 2497851 С1, опубл. 10.11.2013 г., МПК C08L 83/04), содержащая полимер - каучук синтетический низкомолекулярный диметилсилоксановый СКТН, катализатор - катализатор холодного отверждения №68, в качестве поглощающего наполнителя - железо карбонильное радиотехническое марки Р-10 и этилсиликат-40 при следующем соотношении компонентов, мас.ч.:
Каучук синтетический низкомолекулярный
диметилсилоксановый
15-25
Железо карбонильное радиотехническое Р-10
105-175
Катализатор холодного отверждения №68
1,5-2,5
Этилсиликат
1,5-2,5
Недостатками известных композиций являются низкая эффективность затухания волны СВЧ сигнала и недостаточная эластичность.
Техническим результатом предлагаемого решения является увеличение затухания волны СВЧ сигнала, повышение жизнеспособности и эластичности.
Сущность заявляемой полимерной композиции для поглощения высокочастотной энергии состоит в том, что она содержит полимер - каучук синтетический низкомолекулярный диметилсилоксановый СКТН, катализатор - катализатор холодного отверждения, в качестве поглощающего наполнителя - железо карбонильное радиотехническое марки Р-10, а также этилсиликат-40.
Новым в предлагаемом изобретении является катализатор №1, представляющий собой раствор оловоорганических соединений в эфирах ортокремниевой кислоты, и олеиновая кислота при следующем соотношении компонентов, мас.ч.:
Каучук синтетический низкомолекулярный
диметилсилоксановый СКТН марки А (ТУ 2294-002-00152000-96)
15-25
Железо карбонильное радиотехническое Р-10 (ГОСТ 13610-79)
105-175
Катализатор холодного отверждения №1 (ТУ 6-02-1-011-89)
1,2-1,8
Этилсиликат-40 (ГОСТ 26371-81)
1,5-2,5
Олеиновая кислота (ТУ 6-09-08-2003-88)
0,5-0,9
Композиция готовится простым смешиванием компонентов и отверждением при комнатной температуре.
В таблице 1 приведены составы предлагаемой композиции для поглощения высокочастотной энергии.
Указанный диапазон компонентов выбран вследствие того, что при уменьшении количества порошка железа карбонильного радиотехнического Р-10 уменьшается поглощение паразитного излучения в замкнутом объеме, а при увеличении количества порошка железа карбонильного радиотехнического Р-10 у заявляемой композиции повышается вязкость и увеличивается неоднородность.
При увеличении катализатора холодного отверждения №1 сокращается жизнеспособность композиции, при уменьшении катализатора холодного отверждения №1 не происходит полного отверждения композиции.
При уменьшении олеиновой кислоты композиция жесткая, при увеличении - имеет длительное отверждение.
В таблице 2 приведены результаты сравнительных испытаний прототипа и заявляемой полимерной композиции для поглощения высокочастотной энергии.
Как видно из данных, приведенных в таблице 2, предлагаемая полимерная композиция для поглощения высокочастотной энергии имеет ряд преимуществ:
- более высокое затухание волны СВЧ сигнала (-14 дБ против -10 дБ);
- большую жизнеспособность (31-33 мин против 15 мин);
- большую эластичность (относительное удлинение 80% против 60%, твердость по Шору 53 против 67).